(57)【要約】【課題】優れた粘着力を有するとともに、瞬間的な粘着性の指針となるタックが向上された粘着層を備えた粘着捕虫シートを提供する。【解決手段】基材と、基材の少なくとも片面に配設された粘着層とを備えた粘着捕虫シートであって、粘着層が、（ａ）炭素数が４〜１２のアルキル基を有する（メタ）アクリル酸アルキルエステル６５〜９９．５質量部と、（ｂ）その他の共重合可能な単量体０．５〜３５質量部（但し、（ａ）＋（ｂ）＝１００質量部）とを含む単量体成分を乳化重合することによって得られたガラス転移点が−７５〜−２０℃のポリマーを含む（Ａ）共重合体エマルジョン１００質量部（固形分換算）、及び（Ｂ）ポリブテン５〜１５０質量部を含有する水性エマルジョン型粘着剤組成物からなるものである粘着捕虫シート。【選択図】図１（ａ）
2007082428.tif 000002
【特許請求の範囲】
【請求項１】
基材と、前記基材の少なくとも片面に配設された粘着層とを備えた粘着捕虫シートであって、
前記粘着層が、（ａ）炭素数が４〜１２のアルキル基を有する（メタ）アクリル酸アルキルエステル６５〜９９．５質量部と、（ｂ）その他の共重合可能な単量体０．５〜３５質量部（但し、（ａ）＋（ｂ）＝１００質量部）とを含む単量体成分を乳化重合することによって得られたガラス転移点が−７５〜−２０℃のポリマーを含む（Ａ）共重合体エマルジョン１００質量部（固形分換算）、及び（Ｂ）ポリブテン５〜１５０質量部を含有する水性エマルジョン型粘着剤組成物からなるものである粘着捕虫シート。
【請求項２】
前記粘着層を構成する前記水性エマルジョン型粘着剤組成物の（Ｂ）ポリブテンが、下記式（１）及び／又は（２）で表されるポリブテンを含む請求項１に記載の粘着捕虫シート。
【化１】
2007082428.tif 000010
（但し、式（１）において、ｎは４〜４５の整数である）
【化２】
2007082428.tif 000011
（但し、式（２）において、ｎは４〜４５の整数である）
【請求項３】
前記式（１）及び／又は（２）で表されるポリブテンにおいて、ｎが１０〜４０の整数である請求項２に記載の粘着捕虫シート。
【請求項４】
前記基材が、橙色、黄色、又は青色を有するものである請求項１〜３のいずれかに記載の粘着捕虫シート。
【請求項５】
前記粘着層を構成する前記水性エマルジョン型粘着剤組成物が着色剤をさらに含有する請求項１〜４のいずれかに記載の粘着捕虫シート。
【請求項６】
前記基材が平板状のものである請求項１〜５のいずれかに記載の粘着捕虫シート。
【請求項７】
前記基材及び前記基材上に配設された前記粘着層が、ロール状に捲回されたものである請求項１〜５のいずれかに記載の粘着捕虫シート。
【請求項８】
前記粘着層のＪＩＳ  Ｚ０２３７に準拠したプローブタック試験による測定値が、３Ｎ／ｃｍ2以上である請求項１〜７のいずれかに記載の粘着捕虫シート。
【発明の詳細な説明】
【技術分野】
【０００１】
本発明は、粘着捕虫シートに関する。さらに詳しくは、ハエ等の害虫やその他の小生物を捕獲するための粘着捕虫シートであり、優れた粘着力を有するとともに、瞬間的な粘着性の指針となるタック、特にプローブタックが向上された粘着層を備えた粘着捕虫シートに関する。
【背景技術】
【０００２】
従来、農業、畜産、家庭園芸等で発生するハエ等の害虫やその他の小生物を駆除するためには、例えば、殺虫剤を散布したり、また、ハエ等の害虫の発生を抑制するために防蝿剤を散布している。これらの殺虫剤や防蝿剤は、その効果は大きいが、それが持続しないこと、また、環境を汚染するなどの問題があり、近年は、いわゆるハエとり紙等の粘着捕虫シートや害虫駆除剤が注目されている（例えば、特許文献１参照）。
【０００３】
例えば、このような粘着捕虫シートは、シート状の基材と、この基材上に配設された粘着剤組成物からなる粘着層とを備えたものであり、害虫等を誘引して、基材上に配設された粘着層にて捕獲駆除するものである。
【特許文献１】特開２００１−５８９０２号公報
【発明の開示】
【発明が解決しようとする課題】
【０００４】
しかしながら、従来の粘着捕虫シートの粘着層として用いられる粘着剤組成物は、粘着力が低く、また、瞬間的な粘着性、即ち、タックも弱いために、ハエ等の害虫を捕獲する捕獲性能において問題があった。
【０００５】
また、従来の粘着捕虫シートにおいては、粘着力の経時変化が大きく、空気、光、温度等の使用する環境により劣化して粘着力が低下するという問題点があった。特に、従来、ブタジエン系のゴムを主たる成分とした粘着剤組成物を粘着層とした粘着捕虫シートが用いられているが、このような粘着捕虫シートは紫外線等による粘着層の劣化が激しく、屋外等において使用した場合には経時粘着力が急速に低下してしまうという問題もあった。
【０００６】
本発明は、このような従来技術の有する問題点に鑑みてなされたものであり、優れた粘着力を有するとともに、粘着剤組成物の瞬間的な粘着性の指針となるタック、特にプローブタックが向上された粘着捕虫シートを提供するものである。
【課題を解決するための手段】
【０００７】
上記課題に対応すべく検討を行った結果、粘着捕虫シートの粘着層として、所定の共重合体エマルジョンとポリブテンとを特定の割合で含有した水性エマルジョン型粘着剤組成物を用いることにより、優れた粘着力を有するとともに、タックが向上された粘着層を形成することができることを見出し、本発明は上記知見に基づいてなされたものであり、即ち本発明により以下の粘着捕虫シートが提供される。
【０００８】
［１］  基材と、前記基材の少なくとも片面に配設された粘着層とを備えた粘着捕虫シートであって、前記粘着層が、（ａ）炭素数が４〜１２のアルキル基を有する（メタ）アクリル酸アルキルエステル６５〜９９．５質量部と、（ｂ）その他の共重合可能な単量体０．５〜３５質量部（但し、（ａ）＋（ｂ）＝１００質量部）とを含む単量体成分を乳化重合することによって得られたガラス転移点が−７５〜−２０℃のポリマーを含む（Ａ）共重合体エマルジョン１００質量部（固形分換算）、及び（Ｂ）ポリブテン５〜１５０質量部を含有する水性エマルジョン型粘着剤組成物からなるものである粘着捕虫シート。
【０００９】
［２］  前記粘着層を構成する前記水性エマルジョン型粘着剤組成物の（Ｂ）ポリブテンが、下記式（１）及び／又は（２）で表されるポリブテンを含む前記［１］に記載の粘着捕虫シート。
【００１０】
【化１】
2007082428.tif 000003
（但し、式（１）において、ｎは４〜４５の整数である）
【００１１】
【化２】
2007082428.tif 000004
（但し、式（２）において、ｎは４〜４５の整数である）
【００１２】
［３］  前記式（１）及び／又は（２）で表されるポリブテンにおいて、ｎが１０〜４０の整数である前記［２］に記載の粘着捕虫シート。
【００１３】
［４］  前記基材が、橙色、黄色、又は青色を有するものである前記［１］〜［３］のいずれかに記載の粘着捕虫シート。
【００１４】
［５］  前記粘着層を構成する前記水性エマルジョン型粘着剤組成物が着色剤をさらに含有する前記［１］〜［４］のいずれかに記載の粘着捕虫シート。
【００１５】
［６］  前記基材が平板状のものである前記［１］〜［５］のいずれかに記載の粘着捕虫シート。
【００１６】
［７］  前記基材及び前記基材上に配設された前記粘着層が、ロール状に捲回されたものである前記［１］〜［５］のいずれかに記載の粘着捕虫シート。
【００１７】
［８］  前記粘着層のＪＩＳ  Ｚ０２３７に準拠したプローブタック試験による測定値が、３Ｎ／ｃｍ2以上である前記［１］〜［７］のいずれかに記載の粘着捕虫シート。
【発明の効果】
【００１８】
本発明によれば、優れた粘着力を有するとともに、瞬間的な粘着性の指針となるタック、特にプローブタックが向上された粘着層を備えた粘着捕虫シートを提供することができる。
【発明を実施するための最良の形態】
【００１９】
以下、本発明を具体的な実施の形態（以下、実施の形態という）に基づいて説明するが、本発明は以下の実施の形態に限定されるものではなく、本発明の趣旨を逸脱しない範囲で、当業者の通常の知識に基づいて、以下の実施の形態に対し適宜変更、改良等が加えられたものも本発明の範囲に入ることが理解されるべきである。
【００２０】
図１（ａ）は、本発明の粘着捕虫シートの一の実施の形態を模式的に示す平面図であり、図１（ｂ）は、図１（ａ）に示す粘着捕虫シートの側面図である。図１（ａ）及び図１（ｂ）に示すように、本実施の形態の粘着捕虫シート１は、基材２と、基材２の少なくとも片面に配設された粘着層３とを備えた粘着捕虫シート１であって、本実施の形態の粘着捕虫シート１においては、この粘着層３が、（ａ）炭素数が４〜１２のアルキル基を有する（メタ）アクリル酸アルキルエステル６５〜９９．５質量部と、（ｂ）その他の共重合可能な単量体０．５〜３５質量部（但し、（ａ）＋（ｂ）＝１００質量部）とを含む単量体成分を乳化重合することによって得られたガラス転移点が−７５〜−２０℃のポリマーを含む（Ａ）共重合体エマルジョン１００質量部（固形分換算）、及び（Ｂ）ポリブテン５〜１５０質量部を含有する水性エマルジョン型粘着剤組成物からなるものである。本実施の形態の粘着捕虫シート１は、優れた粘着力を有するとともに、瞬間的な粘着性の指針となるタックが向上された粘着層３を備えたものである。
【００２１】
［基材］
本実施の形態の粘着捕虫シート１における基材２は、粘着層３をその少なくとも片面に配設して保持するためのものであり、その材質については特に制限はないが、紙、織布、不織布、プラスチックフィルム、金属箔、発泡シート、又は、これらの積層体等を用いることができる。例えば、基材２として紙等の可燃物を用いた場合には、害虫等を十分に捕捉して使用済みとなった場合に、この粘着捕虫シートをそのまま焼却処理することができる。
【００２２】
粘着捕虫シート１に使用する基材２の厚さについては特に制限はなく、粘着捕虫シート１の使用環境や使用方法に応じて適宜決定することができる。例えば、基材２の厚さは、０．０３ｍｍ〜５．０ｍｍであることが好ましく、また、ビニールハウスや果樹園等の農作物の栽培現場において、図１（ａ）及び図１（ｂ）のような平板状の粘着捕虫シート１を吊るして使用する場合には、０．０４ｍｍ〜３．０ｍｍ程度の厚さに形成された平板状の基材２であることがさらに好ましい。
【００２３】
また、図１（ａ）及び図１（ｂ）に示す基材２には、天井等から吊るして使用するための貫通孔４が形成されているが、例えば、図示は省略するが、フックのような掛け具を有していてもよいし、粘着捕虫シートを起立して固定することができるような支持台を有していてもよい。また、本実施の形態の粘着捕虫シートは、粘着層が上向きになるように床等の上に直接配設して使用することも可能であり、上記した貫通孔や掛け具等を有していないものであってもよい。
【００２４】
また、本実施の形態の粘着捕虫シート１における基材２は、害虫等の誘引性を高めるために、所定の色を有する基材２としてもよい。具体的な色としては、害虫等の誘引性を高める色であることが好ましく、橙色、黄色、青色等を挙げることができる。
【００２５】
本実施の形態の粘着捕虫シート１における基材２は、吸湿性が少ない材質であることが好ましい。吸湿性が少ないことにより、基材のそり等の変形を軽減することができる。また、基材２の形状については特に制限はないが、天井等から吊るして使用する場合には、粘着捕虫シート１を吊るす際の作業性がよいことから、図１（ａ）のような長方形であることが好ましい。
【００２６】
［粘着層］
粘着層３は、基材２の少なくとも片面に配設されたものであり、害虫等を誘引し、この粘着層３にて捕獲駆除するものである。本実施の形態の粘着捕虫シート１においては、上記した所定の水性エマルジョン型粘着剤組成物を用いて形成されており、優れた粘着力を有するとともに、瞬間的な粘着性の指針となるタックが良好に向上されている。
【００２７】
基材２の表面に水性エマルジョン型粘着剤組成物を塗工して粘着層３を形成する場合には、例えば、直接シート状の基材２の表面に塗工してもよいし、離型紙に水性エマルジョン型粘着剤組成物を一旦塗工し、通常の乾燥条件で乾燥した後、転写して粘着層３を形成してもよい。
【００２８】
なお、図１（ａ）及び図１（ｂ）においては、基材２の片面に粘着層３が配設された粘着捕虫シート１を示しているが、基材２の両面に粘着層３が配設されていてもよい。また、図示は省略するが、本実施の形態の粘着捕虫シートにおいては、粘着層の表面に貼着した剥離シート（離型紙）をさらに備えたものであってもよい。
【００２９】
本実施の形態の粘着捕虫シートにおいては、図１（ａ）及び図１（ｂ）に示すような平板状の基材２の少なくとも片面（図１（ａ）においては片面）に粘着層３が配設されたものに限定されることはなく、例えば、図２に示すように、基材２の少なくとも片面に粘着層３が配設された帯状の粘着捕虫シート１がロール状に捲回されたものであってもよい。使用に際しては、ロール状に捲回された粘着捕虫シート１の中心部分から螺旋状に粘着捕虫シート１を引き出し、引き出した先端部分を天井等の高い位置に固定して用いることができる。このように構成することによって、使用時における粘着層３の有効面積を良好に保持しつつ、保管時における省スペース化を実現することができる。
【００３０】
なお、このように、粘着捕虫シート１がロール状に捲回されたものである場合には、図３に示すように、捲回された粘着捕虫シート１を収納する筒状の容器５をさらに備えたものとしてもよい。これにより、粘着捕虫シート１の取り扱いが容易になるとともに、保管時の粘着層３の劣化を軽減することができる。ここで、図２及び図３は、本発明の粘着捕虫シートの他の実施の形態を模式的に示す斜視図である。
【００３１】
また、本実施の形態の粘着捕虫シート１においては、例えば、図４に示すように、一枚の基材２の少なくとも片面に粘着層３が配設され、このような粘着捕虫シート１ａ，１ｂが、複数積層されたものであってもよい。このような粘着捕虫シート１は、まず、一番上に積層された粘着捕虫シート１ａの粘着層３を用いて害虫の捕獲駆除を行い、この粘着層３に十分に害虫等が付着した場合や、経時変化によって粘着層３の粘着力が低下した場合に、この粘着層３が配設された基材２毎、即ち、一番上に積層された粘着捕虫シート１ａを引き剥がし、二層目の粘着捕虫シート１ｂを出現させる。以降は、この二層目の粘着捕虫シート１ｂによって害虫の捕獲駆除を行う。なお、引き剥がした粘着捕虫シート１ａは所定の方法に従って廃棄する。
【００３２】
このように構成することによって、積層した粘着捕虫シートを使い切るまでは、交換作業が粘着捕虫シートを引き剥がすのみでよくなり、設置及び交換に掛かる手間が大幅に減少される。ここで、図４は、本発明の粘着捕虫シートの他の実施の形態を模式的に示す斜視図である。
【００３３】
図１（ａ）及び図１（ｂ）に示すような本実施の形態の粘着捕虫シート１の粘着層３を形成する際における、原料となる水性エマルジョン型粘着剤組成物の塗布量については、例えば、乾燥後の質量が４０〜１３０ｇ／ｍ2であることが好ましく、５０〜１２０ｇ／ｍ2であることがさらに好ましい。水性エマルジョン型粘着剤組成物の塗布量が４０ｇ／ｍ2未満であると、粘着層３を構成する水性エマルジョン型粘着剤組成物の量が少なすぎて、良好な粘着力、タック力を発現することができないことがある。一方、水性エマルジョン型粘着剤組成物の塗布量が１３０ｇ／ｍ2を超えたとしても粘着層３の粘着力、タック力はあまり変化しないためコスト高になることがあり、また、粘着層３の厚さが厚すぎる場合には、粘着捕虫シート１の取り扱いが難しくなることがある。
【００３４】
また、本実施の形態の粘着捕虫シート１においては、粘着層３のＪＩＳ  Ｚ０２３７に準拠したプローブタック試験による測定値（以下、「プローブタック値」ということがある）が、３Ｎ／ｃｍ2以上であることが好ましく、４Ｎ／ｃｍ2以上であることがさらに好ましい。このプローブタック値は、粘着層３の瞬間的な粘着性の指針となる値であり、従来の粘着捕虫シートの粘着層は、このプローブタック値が低いために害虫等が瞬間的に接触したとしても、その害虫を捕捉することができずに逃げられてしまうことが多かった。
【００３５】
本実施の形態の粘着捕虫シート１においては、所定の（Ａ）共重合体エマルジョン１００質量部（固形分換算）、及び（Ｂ）ポリブテン５〜１５０質量部を含有する水性エマルジョン型粘着剤組成物からなる粘着層３を備えたものとすることにより、従来の粘着捕虫シートにおいては実現困難であった、プローブタック値を３Ｎ／ｃｍ2以上とすることができる。
【００３６】
ここで、ＪＩＳ  Ｚ０２３７に準拠したプローブタック試験の方法について説明する。まず、本実施の形態の粘着捕虫シート１の粘着層３と同様に構成された粘着層を有する粘着シートを作製し、この粘着シートを、貼りつけ面積が２５ｍｍ×２５ｍｍとなるように切断して試験片を用意する。
【００３７】
次に、この試験片をプローブタック用のプローブタック装置の円柱プローブに、一定荷重を掛けながら、一定時間接触させた後、このプローブを試験片の粘着面から垂直方向に引き剥がすのに要する力（Ｎ／ｃｍ2）を測定する。測定条件としては、円柱プローブの直径が５ｍｍ、接触速さ及び引き剥がし速さが毎秒１０±０．１ｍｍ、接触荷重が０．９８±０．０１Ｎ／ｃｍ2、接触時間が１．０±０．１秒とし、５枚の試験片における測定を行い、その平均値を測定値とする。このようにしてプローブタック値を測定することができる。
【００３８】
［水性エマルジョン型粘着剤組成物］
本実施の形態の粘着捕虫シート１においては、粘着層３が、上述したように所定の（Ａ）共重合体エマルジョン１００質量部（固形分換算）、及び（Ｂ）ポリブテン５〜１５０質量部を含有する水性エマルジョン型粘着剤組成物から形成されている。このような水性エマルジョン型粘着剤組成物は、優れた粘着力を有するとともに、瞬間的な粘着性の指針となるタックが向上されたものである。
【００３９】
さらに、使用する（Ａ）共重合体エマルジョンは、（ａ）炭素数が４〜１２のアルキル基を有する（メタ）アクリル酸アルキルエステル６５〜９９．５質量部と、（ｂ）その他の共重合可能な単量体０．５〜３５質量部（但し、（ａ）＋（ｂ）＝１００質量部）とを含む単量体成分を乳化重合することによって得られたガラス転移点が−７５〜−２０℃のポリマーを含む共重合体エマルジョンとすることにより、従来のブタジエン系のゴムを主たる成分とした粘着剤組成物と比較して、紫外線に対する耐久性を向上させることができ、経時粘着力を向上させることができる。以下、水性エマルジョン型粘着剤組成物に用いられる各成分について具体的に説明する。
【００４０】
［（Ａ）共重合体エマルジョン］
（Ａ）共重合体エマルジョンは、（ａ）炭素数が４〜１２のアルキル基を有する（メタ）アクリル酸アルキルエステル（以下、（ａ）成分という場合がある）６５〜９９．５質量部、及び、この炭素数が４〜１２のアルキル基を有する（メタ）アクリル酸アルキルエステル以外の（ｂ）その他の共重合可能な単量体（以下、（ｂ）成分という場合がある）０．５〜３５質量部（但し、（ａ）＋（ｂ）＝１００質量部）を含む単量体成分を乳化重合することによって得られ、且つ−７５〜−２０℃の範囲にガラス転移点（Ｔｇ）を有するポリマーを含むものである。この（Ａ）共重合体エマルジョンは、水系媒体中に分散するものであることが必要である。ガラス転移点が−７５℃よりも低いと、被着体に対する保持力、粘着力、耐熱性が弱くなるとともに、粘着力の経時変化が大きく経時粘着力（耐久性）が低下する。一方、ガラス転移点が−２０℃よりも高いと、被着体に対する粘着力、耐湿性、耐水性が低下するとともに、タック向上の効果を得ることができない。なお、（Ａ）共重合体エマルジョンに含まれるポリマーのガラス転移点は、好ましくは−７０〜−２５℃であり、さらに好ましくは−６５〜−３０℃である。
【００４１】
なお、ガラス転移点は、以下に示す方法によって測定した値を意味するものとする。まず、（Ａ）共重合体エマルジョンを含む水系分散体約５ｇをガラス板に薄く引き伸ばし、２５℃で７日間乾燥させることによって、乾燥フィルムを得る。得られた乾燥フィルムについて、示差走査熱量分析計（ＤＳＣ）、例えば、理学電気社製のＤＳＣ、を使用し、昇温速度＝２０℃／分、チッ素雰囲気下、サンプル量＝２０ｍｇの条件で測定する。
【００４２】
上記したように（Ａ）共重合体エマルジョンは、（ａ）成分として炭素数が４〜１２のアルキル基を有する（メタ）アクリル酸アルキルエステルが用いられており、このような炭素数が４〜１２のアルキル基を有する（メタ）アクリル酸アルキルエステルを用いることにより、水性エマルジョン型粘着剤組成物の粘着力の経時変化を抑制することができる。なお、（ａ）成分として、炭素数が４未満のアルキル基を有する（メタ）アクリル酸アルキルエステルを用いた場合には、ガラス転移点が高くなり粘着力やタックが低くなる。一方、炭素数が１２を超えるアルキル基を有する（メタ）アクリル酸アルキルエステルを用いた場合には、共重合体エマルジョン重合時の重合安定性が悪くなり好ましくない。
【００４３】
また、（ａ）成分の量が、６５質量部未満（但し、（ａ）＋（ｂ）＝１００質量部）であると、粘着力やタックが低くなり、９９．５質量部を超えると、共重合体エマルジョンの化学的安定性が悪くなる。さらに粘着剤として粘度の経時変化があり好ましくない。
【００４４】
従来、粘着捕虫シートに用いられる粘着層においては、脂肪族共役ジエン系、例えば、ブタジエン系の単量体を主たる成分とした共重合体エマルジョンが使用された粘着剤組成物が用いられていた。このため、従来の粘着捕虫シートの粘着層は、紫外線による劣化が激しく、その経時粘着力が極めて低く、例えば、屋外においても使用されることのある粘着捕虫シートにおいては耐久性の面で問題があった。本実施の形態の粘着捕虫シートにおいては、上述したように（ａ）炭素数が４〜１２のアルキル基を有する（メタ）アクリル酸アルキルエステル６５〜９９．５質量部と、（ｂ）その他の共重合可能な単量体０．５〜３５質量部（但し、（ａ）＋（ｂ）＝１００質量部）とからなる単量体成分を乳化重合することによって得られる共重合体エマルジョンを用いているため、経時粘着力に優れた粘着層を形成することができる。
【００４５】
（ａ）炭素数が４〜１２のアルキル基を有する（メタ）アクリル酸アルキルエステルとしては、例えば、ブチル（メタ）アクリレート、イソブチル（メタ）アクリレート、ｔ−ブチル（メタ）アクリレート、ペンチル（メタ）アクリレート、イソアミル（メタ）アクリレート、ヘキシル（メタ）アクリレート、ヘプチル（メタ）アクリレート、オクチル（メタ）アクリレート、イソオクチル（メタ）アクリレート、２−エチルヘキシル（メタ）アクリレート、ノニル（メタ）アクリレート、イソノニル（メタ）アクリレート、デシル（メタ）アクリレート、イソデシル（メタ）アクリレート、ウンデシル（メタ）アクリレート、ドデシル（メタ）アクリレートなどの直鎖又は分岐脂肪族アルコールのアクリル酸エステル及び対応するメタクリル酸エステルなどを挙げることができる。なかでも、ブチル（メタ）アクリレート及び２−エチルヘキシル（メタ）アクリレートが好ましい。これらは、単独で又は二種以上を併せて用いることができる。
【００４６】
（ａ）炭素数が４〜１２のアルキル基を有する（メタ）アクリル酸アルキルエステル以外の（ｂ）その他の共重合可能な単量体としては、ヒドロキシル基含有単量体が挙げられる。具体的には、例えば、２−ヒドロキシエチル（メタ）アクリレート、２−ヒドロキシプロピル（メタ）アクリレート、３−ヒドロキシプロピル（メタ）アクリレート、５−ヒドロキシアミル（メタ）アクリレート、６−ヒドロキシヘキシル（メタ）アクリレート、８−ヒドロキシオクチル（メタ）アクリレート、１０−ヒドロキシデシル（メタ）アクリレートなどが挙げられる。
【００４７】
（ｂ）その他の共重合可能な単量体としてはさらに、メチル（メタ）アクリレート、エチル（メタ）アクリレートなどの炭素数が３以下のアルキル基を有する（メタ）アクリル酸アルキルエステル；スチレン、α−メチルスチレン、４−メチルスチレン、２−メチルスチレン、３−メチルスチレン、４−メトキシスチレン、２−ヒドロキシメチルスチレン、４−エチルスチレン、４−エトキシスチレン、３，４−ジメチルスチレン、３，４−ジエチルスチレン、２−クロロスチレン、３−クロロスチレン、４−クロロ−３−メチルスチレン、４−ｔ−ブチルスチレン、２，４−ジクロロスチレン、２，６−ジクロロスチレン、１−ビニルナフタレンなどの芳香族ビニル単量体；アクリル酸、メタクリル酸、エチルアクリル酸、イタコン酸、マレイン酸、マレイン酸モノエステル、クロトン酸などのα，β−不飽和カルボン酸単量体；酢酸ビニルなどのビニル系単量体；ジビニルベンゼンなどの上記以外の多官能性単量体；（メタ）アクリルアミド、Ｎ−メチロール（メタ）アクリルアミド、Ｎ−メトキシメチル（メタ）アクリルアミド、Ｎ−ブトキシメチル（メタ）アクリルアミド、Ｎ，Ｎ′−メチレンビスアクリルアミド、ダイアセトンアクリルアミド、マレイン酸アミド、マレイミドなどの酸アミド化合物；アクリロニトリル、メタクリロニトリルなどのシアン化ビニル化合物；４−（メタ）アクリロイルオキシ−２，２，６，６−テトラメチルピペリジン、４−（メタ）アクリロイルアミノ−２，２，６，６−テトラメチルピペリジン、４−（メタ）アクリロイルオキシ−１，２，２，６，６−ペンタメチルピペリジンなどのピペリジン系単量体；ジカプロラクトンなどが挙げられる。
【００４８】
また、（ｂ）その他の共重合可能な単量体として、官能基を有するラジカル重合性単量体、例えば、上記以外のα，β−不飽和カルボン酸；無水マレイン酸、無水イタコン酸などの不飽和カルボン酸無水物；Ｎ−メチロールビニルエーテル、２−ヒドロキシエチルビニルエーテルなどの上記以外の水酸基含有ビニル系単量体；２−アミノエチルビニルエーテルなどのアミノ基含有ビニル系単量体；１，１，１−トリメチルアミン（メタ）アクリルイミド、１−メチル−１−エチルアミン（メタ）アクリルイミド、１，１−ジメチル−１−（２−ヒドロキシプロピル）アミン（メタ）アクリルイミド、１，１−ジメチル−１−（２′−フェニル−２′−ヒドロキシエチル）アミン（メタ）アクリルイミド、１，１−ジメチル−１イミドなどのアミンイミド基含有ビニル系単量体；アリルグリシジルエーテルなどの上記以外のエポキシ基含有ビニル系単量体などを挙げることができる。（ｂ）成分は、必要に応じて用いられ、単独で又は二種以上を併せて用いることができる。
【００４９】
なお、（ａ）成分と（ｂ）成分との量については、（ａ）成分が６８．０〜９９．０質量部、（ｂ）成分が１．０〜３２．０質量部（合計１００質量部）であることが好ましく、（ａ）成分が７０．０〜９５．０質量部、（ｂ）成分が５．０〜３０．０質量部（合計１００質量部）であることがさらに好ましい。このような範囲に入ることにより、良好な粘着力を得ることができるとともに、粘着剤組成物のタックがより向上する。
【００５０】
なお、粘着層を構成する水性エマルジョン型粘着剤組成物に用いられる（Ａ）共重合体エマルジョンの具体例としては、アクリル酸２エチルへキシル・ｎ−ブチルアクリレート・アクリル酸・ヒドロキシエチルメタアクリレート共重合体（２ＥＨＡ・ｎ−ＢＡ・アクリル酸・ヒドロキシエチルメタアクリレート共重合体）を挙げることができる。
【００５１】
このような（Ａ）共重合体エマルジョンは、乳化剤、水及び重合開始剤の存在下で乳化重合することによって得ることができる。乳化剤としては、例えば、アルキル硫酸エステル塩、アルキルアリール硫酸エステル塩、アルキルリン酸エステル塩、脂肪酸塩等のアニオン系界面活性剤；アルキルアミン塩、アルキル四級アミン塩等のカチオン系界面活性剤；ポリオキシエチレンアルキルエーテル、ポリオキシエチレンアルキルアリールエーテル、ブロック型ポリエーテル等のノニオン系界面活性剤；カルボン酸型（例えば、アミノ酸型、ベタイン酸型など）、スルホン酸型等の両性界面活性剤、商品名で、ラテムルＳ−１８０Ａ、エマール１０Ｎ〔花王社製〕、エレミノールＪＳ−２〔三洋化成工業社製〕、アクアロンＫＨ−１０〔第一工業製薬社製〕、アデカリアソープＳＥ−１０Ｎ、アデカリアソープＳＲ−１０〔以上、旭電化工業社製〕、Ａｎｔｏｘ  ＭＳ−６０〔日本乳化剤社製〕、サーフマーＦＰ−１２０〔東邦化学工業社製〕などの反応性乳化剤等のいずれでも使用可能である。このような乳化剤は、単独で又は二種以上を併せて用いることができる。
【００５２】
また、重合開始剤としては、例えば、過硫酸カリウム、過硫酸ナトリウム、過硫酸アンモニウム等の過硫酸塩や、過酸化水素、ｔ−ブチルハイドロパーオキサイド、ｔ−ブチルパーオキシマレイン酸、コハク酸パーオキサイド、２，２′−アゾビス〔２−Ｎ−ベンジルアミジノ〕プロパン塩酸塩等の水溶性開始剤；ベンゾイルパーオキサイド、クメンハイドロパーオキサイド、ジイソプロピルパーオキシジカーボネート、クミルパーオキシネオデカノエート、クミルパーオキシオクトエート、アゾビスイソブチロニトリル等の油溶性開始剤；酸性亜硫酸ナトリウム、硫酸第一鉄、テトラエチレンペンタアミン、アスコルビン酸等の還元剤を併用したレドックス系開始剤などが使用できる。
【００５３】
乳化重合の際における乳化剤（界面活性剤）の使用量は、（ａ）＋（ｂ）＝１００質量部に対し、通常、０．０１〜５質量部、好ましくは０．７〜３質量部である。０．０１質量部未満では、乳化が十分でなく、また、重合安定性が悪くなる傾向にある。一方、５質量部を超えると、重合によって得られる粒子の径が小さくなり粘着剤組成物の流動性が悪くなり、その結果、塗工性が悪くなる傾向にある。
【００５４】
また、重合開始剤の使用量は、（ａ）＋（ｂ）＝１００質量部に対し、通常、０．１〜４質量部、好ましくは０．３〜２質量部である。０．１質量部未満では、重合安定性が十分でなく、また、凝集物が発生し、さらに未反応分の単量体が多くなる。一方、４質量部を超えると、重合によって得られる粒子の径が大きくなり、また、反応速度が速くなり、性能面では耐水性、耐湿性が悪くなり、好ましくない。
【００５５】
［（Ｂ）ポリブテン］
（Ｂ）ポリブテンは、水性エマルジョン型粘着剤組成物中に、（Ａ）共重合体エマルジョン１００質量部（固形分換算）に対して５〜１５０質量部含有する成分である。この（Ｂ）ポリブテンを５〜１５０質量部含有することにより、水性エマルジョン型粘着剤組成物のタックが良好に向上する。なお、タックがより向上した水性エマルジョン型粘着剤組成物とするためには、（Ｂ）ポリブテンは、（Ａ）共重合体エマルジョン１００質量部（固形分換算）に対して、１５〜１００質量部含有することが好ましく、２５〜７５質量部含有することがさらに好ましい。なお、（Ｂ）ポリブテンの量が、（Ａ）共重合体エマルジョン１００質量部（固形分換算）に対して５質量部未満であると、タック向上の効果を得ることができない。一方、１５０質量部を超えると、被着体に対する保持力や粘着力が弱くなり、さらに耐湿性が低下する。
【００５６】
粘着層を構成する水性エマルジョン型粘着剤組成物に用いられる（Ｂ）ポリブテンは、下記式（３）及び／又は（４）で表されるポリブテンを含むことが好ましく、下記式（３）で表されるポリブテンを含むことがさらに好ましい。
【００５７】
【化３】
2007082428.tif 000005
（但し、式（３）において、ｎは４〜４５の整数である）
【００５８】
【化４】
2007082428.tif 000006
（但し、式（４）において、ｎは４〜４５の整数である）
【００５９】
このような（Ｂ）ポリブテンは、ナフサの分解により生成するＢＢ分留のうち、イソブテンとノルマルブテンとを重合（例えば、低温選択重合）して得ることができ、重合条件を調整することにより、得られるポリブテンの粘度や分子量を調整することができる。粘着層を構成する水性エマルジョン型粘着剤組成物に用いられる（Ｂ）ポリブテンは、上記式（３）のように、側鎖を有する直鎖状炭化水素の混合物で末端に二重結合を一つ有するポリブテンであってもよいし、また、上記式（４）のように、末端に二重結合のないポリブテンであってもよい。
【００６０】
なお、本実施の形態の水性エマルジョン型粘着剤組成物に用いられる（Ｂ）ポリブテンとしては、上記式（３）及び／又は（４）で表されるポリブテンを、（Ｂ）ポリブテン全体（１００質量部）において、３０質量部以上含むことが好ましく、５０質量部以上含むことがさらに好ましく、６０質量部以上含むことが特に好ましい。上記式（３）及び／又は（４）で表されるポリブテンが、３０質量部未満であると、得られる水性エマルジョン型粘着剤組成物において、（Ｂ）ポリブテンを含有することによるタック向上の効果が低下することがある。なお、本実施の形態の水性エマルジョン型粘着剤組成物に用いられる（Ｂ）ポリブテンにおいては、上記式（３）及び／又は（４）以外の構造式で示される従来公知のポリブテンを含んでいてもよい。
【００６１】
上記式（１）及び／又は（２）で表されるポリブテンにおいて、ｎが１０〜４０の整数であることが好ましく、ｎが１２〜２５の整数であることがさらに好ましい。このような構造のポリブテンを５〜１５０質量部含有することにより、粘着力とタックとを大幅に向上させることができる。
【００６２】
このような（Ｂ）ポリブテンとしては、日本油脂社製のニッサンポリブテン３０Ｎ（商品名）やパールリーム（商品名）、新日本石油化学社製のハイモール６Ｇ（商品名）を好適に用いることができる。
【００６３】
［その他の添加物］
また、粘着層を構成する水性エマルジョン型粘着剤組成物においては、着色剤、粘着付与剤、可塑剤、架橋剤、保護コロイド剤、増粘剤、消泡剤、防腐剤、酸化防止剤、紫外線吸収剤等のその他の添加物をさらに含有したものであってもよい。
【００６４】
例えば、着色剤をさらに含有したものとすることにより、水性エマルジョン型粘着剤組成物を所望の色に着色することができる。このような着色剤としては、従来公知の顔料を挙げることができる。
【００６５】
着色剤の色については、粘着層を構成する水性エマルジョン型粘着剤組成物の使用目的に応じて適宜選択することができるが、害虫等の誘引性を高める色であることが好ましく、橙色、黄色、青色等を挙げることができる。これにより、害虫等が粘着層の特定色相に誘引されて粘着層に付着し易くなり、また、粘着層のプローブタックが向上していることにより、一旦付着した虫等は粘着層から逃げることができなくなるという害虫付着性が良好になる。
【００６６】
このような着色剤は、（Ａ）共重合体エマルジョン１００質量部（固形分換算）に対して、０．００５〜３．０質量部含有することが好ましい。なお、着色剤が０．００５質量部未満であると、着色剤が少なすぎて所望の色に着色することができないことがある。また、３．０質量部を超えると、水性エマルジョン型粘着剤組成物の粘着性が低下することがあり、また、これ以上粘着剤を増加しても着色の効果に変化はなくコスト高となる。
【００６７】
粘着付与剤としては、ロジン系、テルペン樹脂系、石油樹脂系の粘着付与剤が挙げられ、これらを単独で又は二種以上を併せて用いることができる。この中でもロジン系粘着付与剤が好ましく、ロジン系粘着付与剤単独又はこれと他の粘着付与剤との組み合わせで用いることが好ましい。ロジン系粘着付与剤は、ロジンをベースとした粘着付与樹脂であり、例えば、ロジン又はロジン誘導体を、水添、不均化、重合などの変性手段で安定化し、これをグリセリンやペンタエリスリトール等の各種ポリアルコールでエステル化して得られる樹脂が好適なものとして挙げられる。ロジン系粘着付与樹脂の軟化点が低すぎると、粘着付与樹脂の軟化点、凝集力が向上せず、高温時の粘着保持力が低下する傾向にある。一方、軟化点が高すぎるものは、現在のところエステル化反応時に粘度が上昇し製造が容易でない。従って、このロジン系粘着付与樹脂の軟化点は、１００〜１７０℃であることが好ましい。ロジン系粘着付与樹脂は、単独で又は二種以上を併せて用いることができる。なお、ロジン系粘着付与樹脂の軟化点は、ＪＩＳ  Ｋ５９０３に準じた環球法を用いて測定することができる。
【００６８】
粘着付与剤を使用する際の量としては、（Ａ）共重合体エマルジョン１００質量部（固形分換算）に対し、好ましくは１〜３０質量部、さらに好ましくは３〜２５質量部である。粘着付与剤の量が、１質量部未満では、粘着力を向上させる効果が十分に発揮されないことがある。一方、３０質量部を超えると、粘着力が低下することがある。
【００６９】
また、酸化防止剤としては、ヒンダードフェノール系の酸化防止剤を好適に用いることができる。酸化防止剤を使用する際の量としては、（Ａ）共重合体エマルジョン１００質量部（固形分換算）に対して、０．１〜５．０質量部であることが好ましい。酸化防止剤の量が、０．１質量部未満では、酸化防止の効果が十分に発揮されないことがある。一方、５．０質量部を超えると、水性エマルジョン型粘着剤組成物の粘着性が低下することがあり、また、これ以上酸化防止剤を増加しても酸化防止の効果が増加することはなくコスト高となる。
【００７０】
粘着層を構成する水性エマルジョン型粘着剤組成物は、例えば、上記の所定量の（Ａ）共重合体エマルジョンが分散した水系分散体に、この（Ａ）共重合体エマルジョン１００質量部（固形分換算）に対して５〜１５０質量部に相当する量の（Ｂ）ポリブテンが分散した水系分散体を加え、さらに必要に応じ、顔料や粘着付与剤が分散した水系分散体やその他の添加剤を加え各成分が十分に混合するように常温で所定時間（例えば、５時間程度）撹拌して調整することができる。
【実施例】
【００７１】
以下に、本発明を実施例により詳細に説明するが、本発明はこれら実施例に限定されるものではない。なお、以下において、特に断りのない限り、「部」は質量部を意味する。
【００７２】
［評価方法］
以下の実施例及び比較例において製造した粘着捕虫シートを、９０℃で３分間乾燥したのち、４０℃で３日間養生した。それぞれの粘着捕虫シートを２５ｍｍ×１２５ｍｍに切断して、試験片を作製した。得られた試験片を用いて、以下のようにして粘着物性を測定又は評価した。結果を表１に示す。
【００７３】
＜粘着力＞
ＪＩＳ  Ｚ０２３７により、１８０゜剥離力を測定した。なお、この粘着力の評価は被着体にＳＵＳ３０４を用い、２３℃、６５％ＲＨの雰囲気下で、試験片を被着体に貼り合わせ、２ｋｇのローラーを１往復させて圧着し、２３℃、６５％ＲＨ下、２０分間放置したのちに、剥離速度３００ｍｍ／ｍｉｎで粘着力を測定した。
【００７４】
＜プローブタック＞
ＪＩＳ  Ｚ０２３７に準拠して、貼りつけ面積が２５ｍｍ×２５ｍｍとなるよう試験片を、プローブタック用のプローブタック装置の円柱プローブに、一定荷重を掛けながら、一定時間接触させた後、このプローブを試験片の粘着面から垂直方向に引き剥がすのに要する力（Ｎ／ｃｍ2）を測定した。測定条件としては、円柱プローブの直径が５ｍｍ、接触速さ及び引き剥がし速さが毎秒１０±０．１ｍｍ、接触荷重が０．９８±０．０１Ｎ／ｃｍ2、接触時間が１．０±０．１秒とし、５枚の試験片における測定を行い、その平均値を測定値（Ｎ／ｃｍ2）とした。
【００７５】
＜害虫付着性＞
試験片を１０ｃｍ×３０ｃｍに切断し、野菜畑に２日間放置し、この試験片に付着した虫の数を数えることによって測定した。
付着した虫の数３１匹以上：◎（優良）
付着した虫の数２０匹〜３０匹：○（良）
付着した虫の数１０匹〜１９匹：△（やや不良）
付着した虫の数１０匹未満：×（不良）
【００７６】
【表１】
2007082428.tif 000007
【００７７】
【表２】
2007082428.tif 000008
【００７８】
【表３】
2007082428.tif 000009
【００７９】
［実施例１］
（ａ）成分（炭素数が４〜１２のアルキル基を有する（メタ）アクリル酸アルキルエステル）として、ｎ−ブチルアクリレート〔出光石油化学社製〕９０部と、（ｂ）成分（その他の共重合可能な単量体）として、メチルメタアクリレート〔三菱レイヨン社製〕５部、スチレン〔三菱化学社製〕２部、及びアクリル酸〔出光石油化学社製〕３部（合計１００部）と、過硫酸アンモニウム〔三菱ガス化学社製〕０．４部及びジフェニルエーテルジスルホン酸ナトリウム〔三洋化成工業社製〕１．８部とを乳化重合し、（Ａ−１）共重合体エマルジョン（固形分５０質量％）を得た。この（Ａ−１）共重合体エマルジョンを構成するポリマーのガラス転移点は−４８℃である。表１に配合処方（部）を示す。
【００８０】
得られた（Ａ−１）共重合体エマルジョン１００部（固形分換算）に、（Ｂ）ポリブテンとして、日本油脂社製のニッサンポリブテン３０Ｎ（商品名）５０部、酸化防止剤〔旭電化工業社製：アデカスタブＬＸ１６３（商品名）〕０．５部、及び着色剤（顔料）〔大日精化工業社製：イエローＦＬ６Ｇ（商品名）〕０．０２部を添加し、全体の固形分が５５質量％となるように調整して、水性エマルジョン型粘着剤組成物を得た。この水性エマルジョン型粘着剤組成物の粘度は１２０００ｍＰａ・ｓであった。表２に配合処方（部）を示す。
【００８１】
厚さ５０μｍのポリプロピレンフィルム〔東レ社製：トレファン２５３５（商品名）〕を基材とし、得られた水性エマルジョン型粘着剤組成物を、基材の一方の面に塗工して粘着層を形成し、実施例１の粘着捕虫シートを得た。なお、水性エマルジョン型粘着剤組成物の塗布量については、乾燥後の質量が７０ｇ／ｍ2となるようにした。なお、ポリプロピレンフィルムは黄色のものを用いた。
【００８２】
［実施例２］
（Ａ−１）共重合体エマルジョン１００部（固形分換算）に、実施例１に用いたポリブテン５０部を添加し、全体の固形分が５４質量％となるように調整して、水性エマルジョン型粘着剤組成物を得た。この水性エマルジョン型粘着剤組成物の粘度は１００００ｍＰａ・ｓであった。表２に配合処方（部）を示す。
【００８３】
厚さ１ｍｍの市販の汎用白板紙に、橙色の色目の水系塗料を乾燥後の質量が１０ｇ／ｍ2となるように塗布した板紙を基材とし、得られた水性エマルジョン型粘着剤組成物を、基材の一方の面に塗工して粘着層を形成し、実施例２の粘着捕虫シートを得た。なお、水性エマルジョン型粘着剤組成物の塗布量については、乾燥後の質量が９５ｇ／ｍ2となるようにした。
【００８４】
［実施例３］
（ａ）成分として、２−エチルヘキシルアクリレート〔出光石油化学社製〕９０部と、（ｂ）成分として、実施例１に用いたものと同様のメチルメタアクリレート７部、及びアクリル酸３部（合計１００部）と、過硫酸アンモニウム０．３部及びジフェニルエーテルジスルホン酸ナトリウム１．５部とを乳化重合し、（Ａ−２）共重合体エマルジョン（固形分５０質量％）を得た。この（Ａ−２）共重合体エマルジョンを構成するポリマーのガラス転移点は−５５℃である。表１に配合処方（部）を示す。
【００８５】
得られた（Ａ−２）共重合体エマルジョン１００部（固形分換算）に、実施例１に用いたポリブテン５０部、酸化防止剤０．５部、及び着色剤０．０２部を添加し、全体の固形分が５４質量％となるように調整して、水性エマルジョン型粘着剤組成物を得た。この水性エマルジョン型粘着剤組成物の粘度は１２０００ｍＰａ・ｓであった。表２に配合処方（部）を示す。
【００８６】
実施例１と同様の組成及び厚さのポリプロピレンフィルムを基材とし、得られた水性エマルジョン型粘着剤組成物を、基材の一方の面に塗工して粘着層を形成し、実施例３の粘着捕虫シートを得た。なお、水性エマルジョン型粘着剤組成物の塗布量については、乾燥後の質量が７０ｇ／ｍ2となるようにした。なお、ポリプロピレンフィルムは黄色のものを用いた。
【００８７】
［実施例４］
（Ａ−１）共重合体エマルジョン１００部（固形分換算）に、実施例１に用いたポリブテン１００部、酸化防止剤０．５部、及び着色剤０．０２部を添加し、全体の固形分が５５質量％となるように調整して、水性エマルジョン型粘着剤組成物を得た。この水性エマルジョン型粘着剤組成物の粘度は１１５００ｍＰａ・ｓであった。表２に配合処方（部）を示す。
【００８８】
実施例１と同様の組成及び厚さのポリプロピレンフィルムを基材とし、得られた水性エマルジョン型粘着剤組成物を、基材の一方の面に塗工して粘着層を形成し、実施例４の粘着捕虫シートを得た。なお、水性エマルジョン型粘着剤組成物の塗布量については、乾燥後の質量が７０ｇ／ｍ2となるようにした。なお、ポリプロピレンフィルムは透明のものを用いた。
【００８９】
［比較例１］
（Ａ−１）共重合体エマルジョン１００部（固形分換算）に、実施例１に用いたポリブテン３部、及び酸化防止剤０．５部を添加し、全体の固形分が５５質量％となるように調整して、水性エマルジョン型粘着剤組成物を得た。この水性エマルジョン型粘着剤組成物の粘度は１２０００ｍＰａ・ｓであった。表３に配合処方（部）を示す。
【００９０】
厚さ１ｍｍの市販の汎用白板紙に、橙色の色目の水系塗料を乾燥後の質量が１０ｇ／ｍ2となるように塗布した板紙を基材とし、得られた水性エマルジョン型粘着剤組成物を、基材の一方の面に塗工して粘着層を形成し、比較例１の粘着捕虫シートを得た。なお、水性エマルジョン型粘着剤組成物の塗布量については、乾燥後の質量が９５ｇ／ｍ2となるようにした。
【００９１】
［比較例２］
（Ａ−１）共重合体エマルジョン１００部（固形分換算）に、実施例１に用いたポリブテン１８０部、及び酸化防止剤０．５部を添加し、全体の固形分が５５質量％となるように調整して、水性エマルジョン型粘着剤組成物を得た。この水性エマルジョン型粘着剤組成物の粘度は１１５００ｍＰａ・ｓであった。表３に配合処方（部）を示す。
【００９２】
厚さ５０μｍのポリプロピレンフィルム［東レ社製：トレファン２５３５（商品名）］を基材とし、得られた水性エマルジョン型粘着剤組成物を、基材の一方の面に塗工して粘着層を形成し、比較例２の粘着捕虫シートを得た。なお、水性エマルジョン型粘着剤組成物の塗布量については、乾燥後の質量が７０ｇ／ｍ2となるようにした。なお、ポリプロピレンフィルムは橙色のものを用いた。
【００９３】
［比較例３］
（ａ）成分として、２−エチルヘキシルアクリレート５０部と、（ｂ）成分として、実施例１に用いたものと同様のメチルメタアクリレート３７部、スチレン１０部、及びアクリル酸３部（合計１００部）と、過硫酸カリウム〔三菱ガス化学社製〕０．８部及びジフェニルエーテルジスルホン酸ナトリウム２．０部とを乳化重合し、（Ａ−３）共重合体エマルジョン（固形分５０質量％）を得た。この（Ａ−３）共重合体エマルジョンを構成するポリマーのガラス転移点は−１０℃である。表１に配合処方（部）を示す。
【００９４】
得られた（Ａ−３）共重合体エマルジョン１００部（固形分換算）に、実施例１に用いたポリブテン５０部、酸化防止剤０．５部、及び着色剤０．０２部を添加し、全体の固形分が５４質量％となるように調整して、水性エマルジョン型粘着剤組成物を得た。この水性エマルジョン型粘着剤組成物の粘度は１２０００ｍＰａ・ｓであった。表３に配合処方（部）を示す。
【００９５】
厚さ１ｍｍの市販の汎用白板紙に、橙色の色目の水系塗料を乾燥後の質量が１０ｇ／ｍ2となるように塗布した板紙を基材とし、得られた水性エマルジョン型粘着剤組成物を、基材の一方の面に塗工して粘着層を形成し、比較例３の粘着捕虫シートを得た。なお、水性エマルジョン型粘着剤組成物の塗布量については、乾燥後の質量が９５ｇ／ｍ2となるようにした。
【００９６】
［比較例４］
（ａ）成分として、２−エチルヘキシルアクリレート９９．８部と、（ｂ）成分として、実施例１に用いたものと同様のアクリル酸０．２部（合計１００部）と、過硫酸アンモニウム０．３部及びジフェニルエーテルジスルホン酸ナトリウム１．５部とを乳化重合し、（Ａ−４）共重合体エマルジョン（固形分５０質量％）を得た。この（Ａ−４）共重合体エマルジョンを構成するポリマーのガラス転移点は−６０℃である。表１に配合処方（部）を示す。
【００９７】
得られた（Ａ−４）共重合体エマルジョン１００部（固形分換算）に、実施例１に用いたポリブテン５０部、及び酸化防止剤０．５部を添加し、全体の固形分が５４質量％となるように調整して、水性エマルジョン型粘着剤組成物を得た。この水性エマルジョン型粘着剤組成物の粘度は１１０００ｍＰａ・ｓであった。表３に配合処方（部）を示す。
【００９８】
厚さ１ｍｍの市販の汎用白板紙に、橙色の色目の水系塗料を乾燥後の質量が１０ｇ／ｍ2となるように塗布した板紙を基材とし、得られた水性エマルジョン型粘着剤組成物を、基材の一方の面に塗工して粘着層を形成し、比較例４の粘着捕虫シートを得た。なお、水性エマルジョン型粘着剤組成物の塗布量については、乾燥後の質量が９５ｇ／ｍ2となるようにした。
【００９９】
実施例１〜４及び比較例１〜４の粘着捕虫シートにおける測定及び評価からわかるように、実施例１〜４の粘着捕虫シートは、優れた粘着力を有するとともに、プローブタックが高く、害虫付着性に優れたものであった。一方、比較例１〜４の水性エマルジョン型粘着剤組成物は、粘着力において低い値を示し、また、プローブタックも低く、害虫付着性は不良（比較例２はやや不良）であるとの結果であった。
【産業上の利用可能性】
【０１００】
本発明の粘着捕虫シートは、優れた粘着力を有するとともに、瞬間的な粘着性の指針となるタック、特にプローブタックが向上された粘着層を備えたものであり、例えば、ビニールハウスや果樹園等の農作物の栽培現場において、害虫を誘引し捕獲駆除するための粘着捕虫シートとして好適に用いることができる。
【図面の簡単な説明】
【０１０１】
【図１（ａ）】本発明の粘着捕虫シートの一の実施の形態を模式的に示す平面図である。
【図１（ｂ）】図１（ａ）に示す粘着捕虫シートの側面図である。
【図２】本発明の粘着捕虫シートの他の実施の形態を模式的に示す斜視図である。
【図３】本発明の粘着捕虫シートの他の実施の形態を模式的に示す斜視図である。
【図４】本発明の粘着捕虫シートの他の実施の形態を模式的に示す斜視図である。
【符号の説明】
【０１０２】
１：粘着捕虫シート、１ａ：粘着捕虫シート（一番上に積層された粘着捕虫シート）、１ｂ：粘着捕虫シート（二層目の粘着捕虫シート）、２：基材、３：粘着層、４：貫通孔、５：容器。
【図１（ａ）】
2007082428.tif 000012
【図１（ｂ）】
2007082428.tif 000013
【図２】
2007082428.tif 000014
【図３】
2007082428.tif 000015
【図４】
2007082428.tif 000016